(57)【要約】【課題】複数の反応器を接続した製造装置で高融点化物が低減された芳香族ポリカーボネートの製造方法を提供すること。【解決手段】芳香族ジヒドロキシ化合物及び炭酸ジエステルを原料とし、好ましくは竪型反応器を含む複数の反応器を用いて芳香族ポリカーボネートを製造するに際し、少なくとも１基の反応器における反応液温度Ｔ１（℃）と、この反応器に続く反応器における反応液温度Ｔ２（℃）とがＴ２＜Ｔ１（式１）を満たす芳香族ポリカーボネートの製造方法。【選択図】図１
2008037983.tif 000002
【特許請求の範囲】
【請求項１】
芳香族ジヒドロキシ化合物及び炭酸ジエステルを原料とし、複数の反応器を用いて芳香族ポリカーボネートを製造するに際し、
少なくとも１基の反応器における反応液温度Ｔ１（℃）と当該反応器に続く反応器における反応液温度Ｔ２（℃）とが、下記式（１）を満たすことを特徴とする芳香族ポリカーボネートの製造方法。
Ｔ２＜Ｔ１    式（１）
【請求項２】
前記複数の反応器の少なくとも１基が竪型反応器であることを特徴とする請求項１に記載の芳香族ポリカーボネートの製造方法。
【請求項３】
前記反応液温度がＴ１（℃）の反応器が竪型反応器であることを特徴とする請求項１又は２に記載の芳香族ポリカーボネートの製造方法。
【請求項４】
前記反応液温度Ｔ１（℃）と前記反応液温度Ｔ２（℃）とが、さらに下記式（２）を満たすことを特徴とする請求項１乃至３いずれか１項に記載の芳香族ポリカーボネートの製造方法。
２６０℃＜Ｔ２＜Ｔ１＜２８０℃    式（２）
【請求項５】
前記反応液温度Ｔ１（℃）の反応器におけるポリマーの粘度平均分子量が４，０００〜１４，０００であることを特徴とする請求項１乃至４いずれか１項に記載の芳香族ポリカーボネートの製造方法。
【請求項６】
前記竪型反応器が、直列に接続した複数基の反応器の中の最後尾に接続するものであり、当該竪型反応器に続く前記反応器が横型反応器であることを特徴とする請求項２乃至５いずれか１項に記載の芳香族ポリカーボネートの製造方法。
【発明の詳細な説明】
【技術分野】
【０００１】
本発明は、芳香族ポリカーボネートの製造方法に関し、より詳しくは、異物の発生を低減した芳香族ポリカーボネートの製造方法に関する。
【背景技術】
【０００２】
従来、芳香族ポリカーボネートの製造方法としては、ビスフェノールＡ等のビスフェノール類とホスゲンとを直接反応させる方法（界面法）、ビスフェノールＡ等のビスフェノール類とジフェニルカーボネート等の炭酸ジエステルとをエステル交換反応により重縮合反応させる方法（溶融法）が知られている。中でも、エステル交換反応による溶融法は、界面法と比較して安価に芳香族ポリカーボネートを製造することができるという利点を有している。
【０００３】
エステル交換反応による溶融法は、通常、予め調製された原料混合物を、エステル交換反応触媒の存在下、複数の反応器を用いて多段階の重縮合工程を経て行われる（特許文献１参照）。
溶融法による芳香族ポリカーボネートはこれまでも多くの例が報告されている。例えば、反応器におけるポリマー温度と加熱媒体の温度差を、生成した芳香族ポリカーボネートの極限粘度［η］が０．２以下のときは１００℃以下とし、［η］が０．２を越え０．３５以下のときは８０℃以下とし、［η］が０．３５を越えるときは５０℃以下とする方法（特許文献２参照）、最終反応器出口のポリマー粘度を測定値に基づき、反応器の温度や圧力を予め組み込まれたプログラムに従い変化させて自動制御する方法（特許文献３参照）、高分子量の溶融ポリマーを移送する配管の外壁面温度と重合器内の溶融ポリマーの温度との差が、−３℃以上５０℃以下の範囲にあるようにする方法（特許文献４参照）が挙げられる。
【０００４】
また、不活性ガスを用いて真空置換された芳香族ジヒドロキシ化合物及びジアリールカーボネートを１１５〜２２０℃に加熱した原料溶解混合槽に移送して反応率を５〜９５％の範囲に調整し、その後に、後工程に移送して重合する方法（特許文献５、特許文献６参照）、ポリカーボネートプレポリマーを調製後、複数のプレポリマーの水酸基末端比率を制御する工程を経て、さらに後重合工程で複数の分子量の異なるポリカーボネートを同時に連続製造する方法（特許文献７参照）、１つの前期重合工程と複数の後期重合工程とを組み合わせる製造方法（特許文献８参照）が挙げられる。
さらに、反応器材の表面温度を２３０℃以上の温度にし、重縮合反応の途中段階で生成するポリカーボネートの低次重縮合物の結晶化を抑制する製造方法（特許文献９参照）等が挙げられる。
【０００５】
【特許文献１】特開平０５−２３９３３４号公報
【特許文献２】特開平０６−０６５３６５号公報
【特許文献３】特開平０６−０６５３６６号公報
【特許文献４】特開平１０−３３０４７４号公報
【特許文献５】特開２００３−０３４７１９号公報
【特許文献６】特開２００３−０３４７２０号公報
【特許文献７】特開２００３−１９２７８２号公報
【特許文献８】特開２００４−０２６９１６号公報
【特許文献９】特開２０００−１９８８３９号公報
【発明の開示】
【発明が解決しようとする課題】
【０００６】
ところで、複数の竪型反応器を接続した製造装置を用いて芳香族ポリカーボネートを製造する際には、長期間の連続運転中に、還流量減少により自己洗浄性が不足するためか、後段に接続した反応器において、反応器気相部等に飛散・付着したポリマーが熱履歴を受けて高融点化物が生成することがある。
このような高融点化物が反応液中に混入すると、反応液を抜き出すギヤポンプが閉塞したり、芳香族ポリカーボネート製品中に異物が混入したり等のトラブルが発生する原因となることから、対策が必要とされている。
【０００７】
本発明は、このような溶融法による芳香族ポリカーボネートの製造における課題を解決するためになされたものである。
即ち、本発明の目的は、溶融法による芳香族ポリカーボネートの製造において、高融点化物が低減された芳香族ポリカーボネートの製造方法を提供することにある。
【課題を解決するための手段】
【０００８】
かくして本発明によれば、芳香族ジヒドロキシ化合物及び炭酸ジエステルを原料とし、複数の反応器を用いて芳香族ポリカーボネートを製造するに際し、少なくとも１基の反応器における反応液温度Ｔ１（℃）と反応器に続く反応器における反応液温度Ｔ２（℃）とが、下記式（１）を満たすことを特徴とする芳香族ポリカーボネートの製造方法が提供される。
Ｔ２＜Ｔ１    式（１）
【０００９】
ここで、かかる芳香族ポリカーボネートの製造方法において、複数の反応器の少なくとも１基が竪型反応器であることが好ましい。
また、反応液温度がＴ１（℃）の反応器が竪型反応器であることが好ましい。
【００１０】
さらに、かかる芳香族ポリカーボネートの製造方法において、反応液温度Ｔ１（℃）と反応液温度Ｔ２（℃）とが、さらに下記式（２）を満たすことが好ましい。
２６０℃＜Ｔ２＜Ｔ１＜２８０℃    式（２）
また上述した反応液温度Ｔ１（℃）の反応器におけるポリマーの粘度平均分子量が４，０００〜１４，０００であることが好ましい。
【００１１】
さらに、複数基の反応器を接続する場合、竪型反応器が、直列に接続した複数基の反応器の中の最後尾に接続するものであり、この竪型反応器に続く反応器が横型反応器であることが好ましい。
【発明の効果】
【００１２】
本発明によれば、高融点化物が低減された芳香族ポリカーボネートを製造することができる。
【発明を実施するための最良の形態】
【００１３】
以下、本発明を実施するための最良の形態（以下、発明の実施の形態）について詳細に説明する。尚、本発明は、以下の実施の形態に限定されるものではなく、その要旨の範囲内で種々変形して実施することが出来る。また、使用する図面は本実施の形態を説明するためのものであり、実際の大きさを表すものではない。
【００１４】
（芳香族ポリカーボネート）
本発明において、芳香族ポリカーボネートは、芳香族ジヒドロキシ化合物と炭酸ジエステルとのエステル交換反応に基づく溶融重縮合により製造される。
以下、原料として芳香族ジヒドロキシ化合物及び炭酸ジエステルを用い、エステル交換触媒の存在下、連続的に溶融重縮合反応を行うことにより、芳香族ポリカーボネートを製造する方法について説明する。
【００１５】
（芳香族ジヒドロキシ化合物）
本実施の形態において使用する芳香族ジヒドロキシ化合物としては、下記一般式（１）で示される化合物が挙げられる。
【００１６】
【化１】
2008037983.tif 000003
【００１７】
ここで、一般式（１）において、Ａは、単結合または置換されていてもよい炭素数１〜１０の直鎖状、分岐状若しくは環状の２価の炭化水素基、又は、−Ｏ−、−Ｓ−、−ＣＯ−若しくは−ＳＯ２−で示される２価の基である。Ｘ及びＹは、ハロゲン原子又は炭素数１〜６の炭化水素基である。ｐ及びｑは、０又は１の整数である。尚、ＸとＹ及びｐとｑは、それぞれ、同一でも相互に異なるものでもよい。
【００１８】
芳香族ジヒドロキシ化合物の具体例としては、例えば、ビス（４−ヒドロキシジフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン等のビスフェノール類；４，４’−ジヒドロキシビフェニル、３，３’，５，５’−テトラメチル−４，４’−ジヒドロキシビフェニル等のビフェノ−ル類；ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
これらの中でも、２，２−ビス（４−ヒドロキシフェニル）プロパン（「ビスフェノールＡ」、以下、ＢＰＡと略記することがある。）が好ましい。これらの芳香族ジヒドロキシ化合物は、単独で、又は２種以上を混合して用いることができる。
【００１９】
（炭酸ジエステル）
本実施の形態において使用する炭酸ジエステルとしては、下記一般式（２）で示される化合物が挙げられる。
【００２０】
【化２】
2008037983.tif 000004
【００２１】
ここで、一般式（２）中、Ａ’は、置換されていてもよい炭素数１〜１０の直鎖状、分岐状又は環状の１価の炭化水素基である。２つのＡ’は、同一でも相互に異なるものでもよい。
なお、Ａ’上の置換基としては、ハロゲン原子、炭素数１〜１０のアルキル基、炭素数１〜１０のアルコキシ基、フェニル基、フェノキシ基、ビニル基、シアノ基、エステル基、アミド基、ニトロ基などが例示される。
【００２２】
炭酸ジエステルの具体例としては、例えば、ジフェニルカーボネート、ジトリルカーボネート等の置換ジフェニルカーボネート、ジメチルカーボネート、ジエチルカーボネート、ジ−ｔ−ブチルカーボネート等のジアルキルカーボネートが挙げられる。
これらの中でも、ジフェニルカーボネート（以下、ＤＰＣと略記することがある。）、置換ジフェニルカーボネートが好ましい。これらの炭酸ジエステルは、単独で、又は２種以上を混合して用いることができる。
【００２３】
また、上記の炭酸ジエステルは、好ましくはその５０モル％以下、さらに好ましくは３０モル％以下の量を、ジカルボン酸又はジカルボン酸エステルで置換してもよい。
代表的なジカルボン酸又はジカルボン酸エステルとしては、例えば、テレフタル酸、イソフタル酸、テレフタル酸ジフェニル、イソフタル酸ジフェニル等が挙げられる。このようなジカルボン酸又はジカルボン酸エステルで置換した場合には、ポリエステルカーボネートが得られる。
【００２４】
これら炭酸ジエステル（上記の置換したジカルボン酸又はジカルボン酸エステルを含む。以下同じ。）は、ジヒドロキシ化合物に対して過剰に用いられる。
即ち、芳香族ジヒドロキシ化合物に対して、通常、炭酸ジエステル１．０１〜１．３０、好ましくは１．０２〜１．２０のモル比で用いられる。モル比が過度に小さいと、得られる芳香族ポリカーボネートの末端ＯＨ基が多くなり、樹脂の熱安定性が悪化する傾向となる。また、モル比が過度に大きいと、エステル交換の反応速度が低下し、所望の分子量を有する芳香族ポリカーボネートの生産が困難となる傾向となる他、樹脂中の炭酸ジエステルの残存量が多くなり、成形加工時や成形品としたときの臭気の原因となることがあり、好ましくない。
【００２５】
（エステル交換触媒）
本実施の形態において使用するエステル交換触媒としては、通常、エステル交換法によりポリカーボネートを製造する際に用いられる触媒が挙げられ、特に限定されない。一般的には、例えば、アルカリ金属化合物、ベリリウム又はマグネシウム化合物、アルカリ土類金属化合物、塩基性ホウ素化合物、塩基性リン化合物、塩基性アンモニウム化合物又はアミン系化合物等の塩基性化合物が挙げられる。
これらのエステル交換触媒の中でも、実用的にはアルカリ金属化合物が望ましい。これらのエステル交換触媒は、単独で使用してもよく、２種類以上を組み合わせて使用してもよい。
エステル交換触媒の使用量は、通常、芳香族ジヒドロキシ化合物１モルに対して１×１０−９〜１×１０−１モル、好ましくは１×１０−７〜１×１０−２モルの範囲で用いられる。
【００２６】
アルカリ金属化合物としては、アルカリ金属の水酸化物、炭酸塩、炭酸水素化合物等の無機アルカリ金属化合物；アルカリ金属のアルコール類、フェノール類、有機カルボン酸類との塩等の有機アルカリ金属化合物等が挙げられる。ここで、アルカリ金属としては、例えば、リチウム、ナトリウム、カリウム、ルビジウム、セシウムが挙げられる。
これらのアルカリ金属化合物の中でも、セシウム化合物が好ましく、特に、炭酸セシウム、炭酸水素セシウム、水酸化セシウムが好ましい。
【００２７】
ベリリウム又はマグネシウム化合物及びアルカリ土類金属化合物としては、例えば、ベリリウム、マグネシウム、アルカリ土類金属の水酸化物、炭酸塩等の無機アルカリ土類金属化合物；これらの金属のアルコール類、フェノール類、有機カルボン酸類との塩等が挙げられる。ここで、アルカリ土類金属としては、カルシウム、ストロンチウム、バリウムが挙げられる。
【００２８】
塩基性ホウ素化合物としては、ホウ素化合物のナトリウム塩、カリウム塩、リチウム塩、カルシウム塩、マグネシウム塩、バリウム塩、ストロンチウム塩等が挙げられる。ここで、ホウ素化合物としては、例えば、テトラメチルホウ素、テトラエチルホウ素、テトラプロピルホウ素、テトラブチルホウ素、トリメチルエチルホウ素、トリメチルベンジルホウ素、トリメチルフェニルホウ素、トリエチルメチルホウ素、トリエチルベンジルホウ素、トリエチルフェニルホウ素、トリブチルベンジルホウ素、トリブチルフェニルホウ素、テトラフェニルホウ素、ベンジルトリフェニルホウ素、メチルトリフェニルホウ素、ブチルトリフェニルホウ素等が挙げられる。
【００２９】
塩基性リン化合物としては、例えば、トリエチルホスフィン、トリ−ｎ−プロピルホスフィン、トリイソプロピルホスフィン、トリ−ｎ−ブチルホスフィン、トリフェニルホスフィン、トリブチルホスフィン等の３価のリン化合物、又はこれらの化合物から誘導される４級ホスホニウム塩等が挙げられる。
【００３０】
塩基性アンモニウム化合物としては、例えば、テトラメチルアンモニウムヒドロキサイド、テトラエチルアンモニウムヒドロキサイド、テトラプロピルアンモニウムヒドロキサイド、テトラブチルアンモニウムヒドロキサイド、トリメチルエチルアンモニウムヒドロキサイド、トリメチルベンジルアンモニウムヒドロキサイド、トリメチルフェニルアンモニウムヒドロキサイド、トリエチルメチルアンモニウムヒドロキサイド、トリエチルベンジルアンモニウムヒドロキサイド、トリエチルフェニルアンモニウムヒドロキサイド、トリブチルベンジルアンモニウムヒドロキサイド、トリブチルフェニルアンモニウムヒドロキサイド、テトラフェニルアンモニウムヒドロキサイド、ベンジルトリフェニルアンモニウムヒドロキサイド、メチルトリフェニルアンモニウムヒドロキサイド、ブチルトリフェニルアンモニウムヒドロキサイド等が挙げられる。
【００３１】
アミン系化合物としては、例えば、４−アミノピリジン、２−アミノピリジン、Ｎ，Ｎ−ジメチル−４−アミノピリジン、４−ジエチルアミノピリジン、２−ヒドロキシピリジン、２−メトキシピリジン、４−メトキシピリジン、２−ジメチルアミノイミダゾール、２−メトキシイミダゾール、イミダゾール、２−メルカプトイミダゾール、２−メチルイミダゾール、アミノキノリン等が挙げられる。
【００３２】
（芳香族ポリカーボネートの製造方法）
次に、芳香族ポリカーボネートの製造方法について説明する。
芳香族ポリカーボネートの製造は、原料である芳香族ジヒドロキシ化合物及び炭酸ジエステル化合物の混合物を調製し（原調工程）、これらの化合物を、エステル交換反応触媒の存在下、溶融状態で複数の反応器を用いて多段階で重縮合反応をさせる（重縮合工程）ことによって行われる。反応方式は、バッチ式、連続式、又はバッチ式と連続式の組合せのいずれでもよい。反応器は、複数基の竪型反応器及びこれに続く少なくとも１基の横型反応器が用いられる。通常、これらの反応器は直列に設置され、連続的に処理が行われる。
重縮合工程後、反応を停止させ重合反応液中の未反応原料や反応副生物を脱揮除去する工程や、熱安定剤、離型剤、色剤等を添加する工程、芳香族ポリカーボネートを所定の粒径のペレットに形成する工程などを適宜追加してもよい。
次に、製造方法の各工程について説明する。
【００３３】
（原調工程）
芳香族ポリカーボネートの原料として使用する芳香族ジヒドロキシ化合物と炭酸ジエステルとは、通常、窒素、アルゴン等の不活性ガスの雰囲気下、バッチ式、半回分式または連続式の撹拌槽型の装置を用いて、溶融混合物として調製される。溶融混合の温度は、例えば、芳香族ジヒドロキシ化合物としてビスフェノールＡを用い、炭酸ジエステルとしてジフェニルカーボネートを用いる場合は、通常２０℃〜１８０℃、好ましくは１２５℃〜１６０℃の範囲から選択される。
この際、芳香族ジヒドロキシ化合物と炭酸ジエステルとの割合は、炭酸ジエステルが過剰になるように調整され、芳香族ジヒドロキシ化合物１モルに対して、炭酸ジエステルは通常１．０１モル〜１．３０モル、好ましくは１．０２モル〜１．２０モルの割合になるように調整される。
【００３４】
（重縮合工程）
芳香族ジヒドロキシ化合物と炭酸ジエステル化合物とのエステル交換反応による重縮合は、通常、２段階以上、好ましくは３段〜７段の多段方式で連続的に行われる。具体的な反応条件としては、温度：１５０℃〜３２０℃、圧力：常圧〜０．０１Ｔｏｒｒ（１．３Ｐａ）、平均滞留時間：５分〜１５０分の範囲である。
多段方式の各反応器においては、重縮合反応の進行とともに副生するフェノールをより効果的に系外に除去するために、上記の反応条件内で、段階的により高温、より高真空に設定する。尚、得られる芳香族ポリカーボネートの色相等の品質低下を防止するためには、できるだけ低温、短滞留時間の設定が好ましい。
【００３５】
重縮合工程を多段方式で行う場合は、通常、竪型反応器を含む複数基の反応器を設けて、ポリカーボネート樹脂の平均分子量を増大させる。反応器は通常３基〜６基、好ましくは４基〜５基設置される。
ここで、反応器としては、例えば、攪拌槽型反応器、薄膜反応器、遠心式薄膜蒸発反応器、表面更新型二軸混練反応器、二軸横型攪拌反応器、濡れ壁式反応器、自由落下させながら重合する多孔板型反応器、ワイヤーに沿わせて落下させながら重合するワイヤー付き多孔板型反応器等が用いられる。
【００３６】
竪型反応器の撹拌翼の形式としては、例えば、タービン翼、パドル翼、ファウドラー翼、アンカー翼、フルゾーン翼（神鋼パンテック（株）製）、サンメラー翼（三菱重工業（株）製）、マックスブレンド翼（住友重機械工業（株）製）、ヘリカルリボン翼、ねじり格子翼（日立製作所（株）製）等が挙げられる。
【００３７】
また、横型反応器とは、攪拌翼の回転軸が横型（水平方向）であるものをいう。横型反応器の攪拌翼としては、例えば、円板型、パドル型等の一軸タイプの撹拌翼やＨＶＲ、ＳＣＲ、Ｎ−ＳＣＲ（三菱重工業（株）製）、バイボラック（住友重機械工業（株）製）、あるいはメガネ翼、格子翼（日立製作所（株）製）等の二軸タイプの撹拌翼が挙げられる。
【００３８】
尚、芳香族ジヒドロキシ化合物と炭酸ジエステル化合物との重縮合に使用するエステル交換触媒は、通常、予め水溶液として準備される。触媒水溶液の濃度は特に限定されず、触媒の水に対する溶解度に応じて任意の濃度に調整される。また、水に代えて、アセトン、アルコール、トルエン、フェノール等の他の溶媒を選択することもできる。
触媒の溶解に使用する水の性状は、含有される不純物の種類ならびに濃度が一定であれば特に限定されないが、通常、蒸留水や脱イオン水等が好ましく用いられる。
【００３９】
（製造装置）
次に、図面に基づき、本実施の形態が適用される芳香族ポリカーボネートの製造方法の一例を具体的に説明する。
図１は、芳香族ポリカーボネートの製造装置の一例を示す図である。図１に示す製造装置において、芳香族ポリカーボネートは、原料の芳香族ジヒドロキシ化合物及び炭酸ジエステル化合物を調製する原調工程と、これらの原料を溶融状態で複数の反応器を用いて重縮合反応させる重縮合工程とを経て製造される。
その後、反応を停止させ重合反応液中の未反応原料や反応副生物を脱揮除去する工程（図示せず）や、熱安定剤、離型剤、色剤等を添加する工程（図示せず）、芳香族ポリカーボネートを所定の粒径のペレットに形成する工程（図示せず）を経て、芳香族ポリカーボネートのペレットが成形される。
【００４０】
原調工程においては、直列に接続した第１原料混合槽２ａ及び第２原料混合槽２ｂと、調製した原料を重縮合工程に供給するための原料供給ポンプ４ａとが設けられている。第１原料混合槽２ａと第２原料混合槽２ｂとには、例えばアンカー型攪拌翼３ａ，３ｂがそれぞれ設けられている。
また、第１原料混合槽２ａには、ＤＰＣ供給口１ａ−１から、炭酸ジエステルであるジフェニルカーボネート（以下、ＤＰＣと記載することがある。）が溶融状態で供給され、ＢＰＡ供給口１ｂからは、芳香族ジヒドロキシ化合物であるビスフェノールＡ（以下、ＢＰＡと記載することがある。）が粉末状態で供給され、溶融したジフェニルカーボネートにビスフェノールＡが溶解する。
【００４１】
次に、重縮合工程においては、直列に接続した第１竪型反応器６ａ、第２竪型反応器６ｂ及び第３竪型反応器６ｃと、第３竪型反応器６ｃの後段に直列に接続した第４横型反応器９ａとが設けられている。第１竪型反応器６ａ、第２竪型反応器６ｂ及び第３竪型反応器６ｃには、マックスブレンド翼７ａ，７ｂ，７ｃがそれぞれ設けられている。また、第４横型反応器９ａには、攪拌翼１０ａが設けられている。
【００４２】
尚、４基の反応器には、それぞれ重縮合反応により生成する副生物等を排出するための留出管８ａ，８ｂ，８ｃ，８ｄが取り付けられている。留出管８ａ，８ｂ，８ｃ，８ｄは、それぞれ凝縮器８１ａ，８１ｂ，８１ｃ，８１ｄに接続し、また、各反応器は、減圧装置８２ａ，８２ｂ，８２ｃ，８２ｄにより、所定の減圧状態に保たれる。
【００４３】
図１に示す芳香族ポリカーボネートの製造装置において、窒素ガス雰囲気下、所定の温度で調製されたＤＰＣ溶融液と、窒素ガス雰囲気下計量されたＢＰＡ粉末とが、それぞれＤＰＣ供給口１ａ−１とＢＰＡ供給口１ｂから第１原料混合槽２ａに連続的に供給される。第１原料混合槽２ａの液面が移送配管中の最高位と同じ高さを超えると、原料混合物が第２原料混合槽２ｂに移送される。
次に、原料混合物は、原料供給ポンプ４ａを経由して第１竪型反応器６ａに連続的に供給される。また触媒として、水溶液状の炭酸セシウムが、原料混合物の移送配管途中の触媒供給口５ａから連続的に供給される。
【００４４】
第１竪型反応器６ａでは、窒素雰囲気下、例えば、温度２２０℃、圧力１３．３３ｋＰａ（１００Ｔｏｒｒ）、マックスブレンド翼７ａの回転数を１６０ｒｐｍに保持し、副生したフェノールを留出管８ａから留出させながら平均滞留時間６０分になるように液面レベルを一定に保ち、重縮合反応が行われる。
次に、第１竪型反応器６ａより排出された重合反応液は、引き続き、第２竪型反応器６ｂ、第３竪型反応器６ｃ、第４横型反応器９ａに順次連続供給され、重縮合反応が進行する。各反応器における反応条件は、重縮合反応の進行とともに高温、高真空、低撹拌速度となるようにそれぞれ設定される。重縮合反応の間、各反応器における平均滞留時間は、例えば、６０分程度になるように液面レベルを制御し、また各反応器においては、副生するフェノールが留出管８ｂ，８ｃ，８ｄから留出される。
【００４５】
尚、本実施の形態においては、第１竪型反応器６ａと第２竪型反応器６ｂとにそれぞれ取り付けられた凝縮器８１ａ，８１ｂからは、フェノール等の副生物が連続的に液化回収される。また、第３竪型反応器６ｃと第４横型反応器９ａとにそれぞれ取り付けられた凝縮器８１ｃ，８１ｄにはコールドトラップ（図示せず）が設けられ、副生物が連続的に固化回収される。
【００４６】
本実施の形態では、図１に示す製造装置において、直列に接続した３基の竪型反応器（第１竪型反応器６ａ，第２竪型反応器６ｂ，第３竪型反応器６ｃ）の中、少なくとも、最後尾に接続した第３竪型反応器６ｃと、これに続く第４横型反応器９ａにおける重縮合の際に、以下の式（１）の関係を満たす条件で芳香族ポリカーボネートの製造が行われる。
Ｔ２＜Ｔ１      式（１）
式（１）において、Ｔ１は第３竪型反応器６ｃにおける反応液温度である（単位：℃）。また、Ｔ２は第４横型反応器９ａにおける反応液温度である（単位：℃）。
【００４７】
ここで、第３竪型反応器６ｃにおける反応液温度Ｔ１を第４横型反応器９ａにおける反応液温度Ｔ２より高温（Ｔ２＜Ｔ１）に設定することにより、第３竪型反応器６ｃにおける高融点化物の発生を低減し、安定した製造運転を行うことができる。また、最終的に得られる芳香族ポリカーボネート製品中に混入する異物が大幅に低減される。
【００４８】
このとき、第３竪型反応器６ｃにおける反応液温度Ｔ１は、通常、２４０℃〜３００℃、好ましくは、２６０℃〜２８０℃である。第４横型反応器９ａにおける反応液温度Ｔ２は、通常、２４０℃〜３００℃、好ましくは、２６０℃〜２８０℃である。
即ち、第３竪型反応器６ｃと、これに続く第４横型反応器９ａにおける重縮合の際に、さらに以下の式（２）の関係を満たす条件で芳香族ポリカーボネートの製造を行うことが好ましい。
２６０℃＜Ｔ２＜Ｔ１＜２８０℃      式（２）
【００４９】
ここで、第３竪型反応器６ｃにおける反応液温度Ｔ１が過度に高温の場合は、得られるポリマーの色調が悪化（黄着色）する傾向がある。また、第４横型反応器９ａにおける反応液温度Ｔ２が過度に低温の場合は、ポリマーの溶融粘度が高いため、流動性が悪化し、反応器内部での長期滞留・付着が起こりやすくなり、結晶化異物の生成が多くなる傾向がある。
【００５０】
この場合、第３竪型反応器６ｃにおいて生成するポリマーの粘度平均分子量（Ｍｖ）は、４，０００〜１４，０００程度である場合に、第３竪型反応器６ｃ及び第４横型反応器９ａにおける芳香族ポリカーボネートの運転を、上述した式（１）または式（２）の条件を満たすように行うことが望ましい。反応液の粘度平均分子量（Ｍｖ）が上述した範囲内である場合、第３竪型反応器６ｃにおける高融点化物の発生を低減する効果が大きい。
【００５１】
ここで、芳香族ポリカーボネートの粘度平均分子量（Ｍｖ）は、ウベローデ粘度計を用いて、塩化メチレン中２０℃で測定した極限粘度［η］（単位：ｄｌ／ｇ）に基づき、以下の式より求められる。
［η］＝１．２３×１０−４×（Ｍｖ）０．８３
尚、極限粘度「η」は、２０℃における塩化メチレン希釈溶液の比粘度（ηｓｐ／Ｃ）と、塩化メチレン希釈溶液の濃度（Ｃ）と、をプロットして得られた直線の濃度（Ｃ）を０に外挿した切片である。
【００５２】
上述した製造条件を満たすことにより、最終的に、粘度平均分子量（Ｍｖ）が１５，０００程度の、色相に優れ、且つ光学用ポリカーボネートとして有用な芳香族ポリカーボネートを製造することができる。
【００５３】
尚、ここでは、図１に示す芳香族ポリカーボネートの製造装置において、第３竪型反応器６ｃ及び第４横型反応器９ａにおける式（１）または式（２）の適用について詳細に説明したが、式（１）または式（２）の関係は、この反応器の組み合わせに限定されず、例えば、第１竪型反応器６ａと第２竪型反応器６ｂ、第２竪型反応器６ｂと第３竪型反応器６ｃにおける重縮合反応にも適用することができる。
尚、本実施の形態が適用される芳香族ポリカーボネートの製造方法では、図１に示すように、重縮合工程で攪拌機を備えた複数の竪型反応器と横型反応器を直列に接続した製造装置を使用する場合、３基の竪型反応器の中でも、少なくとも最後尾に接続した第３竪型反応器６ｃとこれに続く第４横型反応器９ａにおいて、前述した式（１）または式（２）の関係を満たす条件で芳香族ポリカーボネートの製造を行うことが好ましい。
【実施例】
【００５４】
以下、実施例に基づき本発明をさらに具体的に説明する。尚、本発明は、その要旨を逸脱しない限り、以下の実施例に限定されるものではない。尚、実施例及び比較例で使用する芳香族ポリカーボネートの分析は、以下の測定法により行った。
【００５５】
（１）粘度平均分子量（Ｍｖ）
溶媒として塩化メチレンを使用し、２０℃でウベローデ粘度計を用いて測定した芳香族ポリカーボネート（試料）の極限粘度［η］に基づき以下の式より求めた。
（ηｓｐ／Ｃ）＝〔η〕×（１＋０．２８ηｓｐ）
〔η〕＝１．２３×１０−４×（Ｍｖ）０．８３
（式中、ηｓｐは芳香族ポリカーボネートの塩化メチレン溶液について２０℃で測定した比粘度であり、Ｃは塩化メチレン溶液の濃度である。塩化メチレン溶液としては、芳香族ポリカーボネートの濃度０．６ｇ／ｄｌのものを用いる。）
尚、極限粘度「η」は、２０℃における比粘度（ηｓｐ／Ｃ）の測定値と塩化メチレン希釈溶液の濃度（Ｃ）とをプロットして得られた直線の濃度（Ｃ）を０に外挿した切片である。
【００５６】
（２）色相（ＹＩ）
１３０℃で、５時間乾燥した芳香族ポリカーボネート（試料）を用いて、射出成形機により２８０℃で長さ１００ｍｍ×幅１００ｍｍ×厚さ３ｍｍのプレスシートを成形した。
次に、このプレスシートについてカラーテスター（スガ試験機株式会社製ＳＣ−１−ＣＨ）で、色の絶対値である三刺激値ＸＹＺを測定し、次の関係式により黄色度の指標であるＹＩ値を計算した。
ＹＩ＝（１００／Ｙ）×（１．２８×Ｘ−１．０６×Ｚ）
このＹＩ値が大きいほど黄色に着色していることを示す。
【００５７】
（実施例１）
ジフェニルカーボネート（ＤＰＣ）とビスフェノールＡ（ＢＰＡ）とを、窒素ガス雰囲気下、一定のモル比（ＤＰＣ／ＢＰＡ＝１．０６０）に混合した溶融液を調製した。
次に、図１で説明したように、攪拌器を備えた３基の竪型反応器と１基の横型反応器とを直列に接続した製造装置により、芳香族ポリカーボネートを製造した。
先ず、前述した混合溶融液を８８．７ｋｇ／時の流量で、原料導入管を介して、２２０℃、１．３３×１０４Ｐａに制御した容量１００Ｌの第１竪型反応器内に連続供給した。第１竪型反応器内では、平均滞留時間が６０分になるように、反応器底部のポリマー排出ラインに設けられたバルブ開度を制御しつつ、液面レベルを一定に保った。
また、第１竪型反応器内に上記溶融液の供給を開始すると同時に、触媒として、１重量％の炭酸セシウム水溶液をビスフェノールＡ１モルに対し、０．４μモルの割合で連続供給した。
【００５８】
第１竪型反応器の底から排出された反応液は、引き続き、第２、第３竪型反応器（容量１００Ｌ）及び第４横型反応器（容量１５０Ｌ）に順次連続供給され、第４横型反応器底部のポリマー排出口から溶融状態のポリマーを抜き出した。
次に、この溶融状態のポリマーを２軸押出機に送入し、ｐ−トルエンスルホン酸ブチル（触媒として使用した炭酸セシウムに対して４倍モル量）を連続供給して混練し、続いてダイを通してストランド状に成形して、カッターで切断してペレット（芳香族ポリカーボネート製品）を得た。
なお、第２竪型反応器における反応条件（反応液温度、圧力、攪拌数）は（２５０℃、２．００×１０３Ｐａ、７５ｒｐｍ）である。
また、第２竪型反応器から排出されたポリマーの粘度平均分子量は、Ｍｖ＝３，８００であった。
【００５９】
次に、３基の竪型反応器の最後尾に位置する第３竪型反応器における反応液温度Ｔ１（℃）と、これに続く第４横型反応器における反応液温度Ｔ２（℃）とを、Ｔ２＜Ｔ１となるように、それぞれ以下の通りに設定した。反応条件は、（反応液温度（℃）、圧力（Ｐａ）、攪拌数（ｒｐｍ））の順に示した。
第３竪型反応器（Ｔ１：２７２℃、６７Ｐａ、７５ｒｐｍ）
第４横型反応器（Ｔ２：２６５℃、１４０Ｐａ、５ｒｐｍ）
尚、各反応器における平均滞留時間が６０分となるように液面レベルの制御を行い、また、同時に副生するフェノールを留去した。
【００６０】
以上の条件下で１ヶ月間の製造運転を継続したところ、高融点化物の生成やこれに基づく排出ギヤポンプの閉塞・停止等の運転上のトラブルが発生しなかった。
また、第３竪型反応器から排出されたポリマーの粘度平均分子量は、Ｍｖ＝７，０００であった。
尚、最終的に得られた芳香族ポリカーボネート製品の粘度平均分子量は、Ｍｖ＝１５，０００であった。色調は、ＹＩ＝１．３であり、異物の混入は見られなかった。
【００６１】
（実施例２）
第３竪型反応器の反応条件を（Ｔ１：２８２℃、１００Ｐａ、７５ｒｐｍ）、第４横型反応器の反応条件を（Ｔ２：２７５℃、１８０Ｐａ、５ｒｐｍ）にそれぞれ設定し、それ以外は、実施例１と同様の条件で芳香族ポリカーボネートを製造した。
以上の条件下で１ヶ月間の製造運転を継続したところ、実施例１の場合と同様に、運転上のトラブルは発生せず、安定した製造運転を行えた。
また、第３竪型反応器から排出されたポリマーの粘度平均分子量は、Ｍｖ＝７，４００であった。
尚、最終的に得られた芳香族ポリカーボネート製品の粘度平均分子量は、Ｍｖ＝１５，２００であった。色調は、ＹＩ＝１．８であり、異物の混入は見られなかった。
【００６２】
（比較例１）
第３竪型反応器における反応液温度Ｔ１を第４横型反応器における反応液温度Ｔ２より低温になる（Ｔ２＞Ｔ１）ように設定し、その他の条件は実施例１と同様にして芳香族ポリカーボネートを製造した。
第３竪型反応器及び第４横型反応器の反応条件（反応液温度（℃）、圧力（Ｐａ）、攪拌数（ｒｐｍ））は以下のとおりである。
第３竪型反応器（Ｔ１：２５８℃、６７Ｐａ、７５ｒｐｍ）
第４横型反応器（Ｔ２：２６５℃、１００Ｐａ、５ｒｐｍ）
以上の条件下で１ヶ月間の製造運転を継続したところ、第３竪型反応器において高融点化物が生成した。この高融点化物が反応液に混入したため、第３竪型反応器の排出ギヤポンプが２度停止した。また、製造した芳香族ポリカーボネートに未溶融物（異物）が観察された。
また、第３竪型反応器から排出されたポリマーの粘度平均分子量は、Ｍｖ＝６，１００であった。
尚、最終的に得られた芳香族ポリカーボネート製品の粘度平均分子量は、Ｍｖ＝１４，９００、色調は、ＹＩ＝１．３であった。
【００６３】
（比較例２）
第３竪型反応器における反応液温度Ｔ１と第４横型反応器における反応液温度Ｔ２とが等しく（Ｔ２＝Ｔ１）なるように設定し、その他の条件は実施例１と同様にして芳香族ポリカーボネートを製造した。
第３竪型反応器及び第４横型反応器の反応条件（反応液温度（℃）、圧力（Ｐａ）、攪拌数（ｒｐｍ））は以下のとおりである。
第３竪型反応器（Ｔ１：２６５℃、６７Ｐａ、７５ｒｐｍ）
第４横型反応器（Ｔ２：２６５℃、１００Ｐａ、５ｒｐｍ）
以上の条件下で１ヶ月間の製造運転を継続したところ、第３竪型反応器において高融点化物が生成した。この高融点化物が反応液に混入したため、第３竪型反応器の排出ギヤポンプが１度停止した。また、製造した芳香族ポリカーボネートに未溶融物（異物）が観察された。
また、第３竪型反応器から排出されたポリマーの粘度平均分子量は、Ｍｖ＝６，６００であった。
尚、最終的に得られた芳香族ポリカーボネート製品の粘度平均分子量は、Ｍｖ＝１５，３００、色調は、ＹＩ＝１．３であった。実施例１，２及び比較例１，２の結果を表１に示す。
【００６４】
【表１】
2008037983.tif 000005
【００６５】
以上、本実施例で説明したように、ジフェニルカーボネート（ＤＰＣ）とビスフェノールＡ（ＢＰＡ）とを原料とし、３基の竪型反応器と１基の横型反応器とを直列に接続して芳香族ポリカーボネートを製造する際、３基の竪型反応器の最後尾に位置する第３竪型反応器における反応液温度Ｔ１（℃）を、これに続く第４横型反応器における反応液温度Ｔ２（℃）より高くする（Ｔ２＜Ｔ１）ことにより、第３竪型反応器における高融点化物の発生を低減できることが分かる。
このとき、第３竪型反応器におけるポリマーの粘度平均分子量（Ｍｖ）が、４，０００〜１４，０００である場合、第３竪型反応器における高融点化物の発生を低減できる効果が大きい。
さらに、このような条件で製造した芳香族ポリカーボネートの粘度平均分子量（Ｍｖ）は１５，０００程度であり、色調を示すＹＩ値が小さいので、光学用ポリカーボネートとして好適に使用することができる。
【図面の簡単な説明】
【００６６】
【図１】芳香族ポリカーボネートの製造装置の一例を示す図である。
【符号の説明】
【００６７】
２ａ…第１原料混合槽、２ｂ…第２原料混合槽、３ａ，３ｂ…アンカー型攪拌翼、４ａ…原料供給ポンプ、５ａ…触媒供給口、６ａ…第１竪型反応器、６ｂ…第２竪型反応器、６ｃ…第３竪型反応器、７ａ，７ｂ，７ｃ…マックスブレンド翼、８ａ，８ｂ，８ｃ，８ｄ…留出管、９ａ…第４横型反応器、１０ａ…攪拌翼、１１…出口配管、８１ａ，８１ｂ，８１ｃ，８１ｄ…凝縮器、８２ａ，８２ｂ，８２ｃ，８２ｄ…減圧装置
【図１】
2008037983.tif 000006